"眼科用デバイス材料であって、該眼科用デバイス材料は、a下に示される式Aまたは式BのUV/vis吸収剤:ここで:R1は、H、CH3、CH2CH3、またはCH2OHであり;R2は、C1~C4アルキル、またはC1~C4アルコキシであり;そしてR3は、H、CH3、CH3O、F、Cl、Br、I、またはCF3である;ここで:Xは、C3~C4アルケニル、C3~C4アルキル、CH2CH2CH2SCH2CH2、またはCH2CH2CH2SCH2CH2CH2であり;Yは、XがC3~C4アルケニルの場合には存在せず、そうでなければ、Yは、-O-C=O-CR1=CH2、-O-C=ONHCH2CH2OC=O-CR1=CH2、または-O-C=ONHCCH32C6H4CCH3=CH2であり;R1は、H、CH3、CH2CH3、またはCH2OHであり;R2は、C1~C4アルキルであり;そしてR3は、H、CH3、CH3O、F、Cl、Br、I、またはCF3である、UV/vis吸収剤;ならびにb青色光発色団;ならびにcデバイス形成ポリマー材料を含む、眼科用デバイス材料。前記UV/vis吸収剤が、式Aの化合物を含み、ここでR1は、H、またはCH3であり;R2は、C1~C4アルコキシであり;そしてR3は、H、CH3、CH3O、F、Cl、またはCF3である、請求項1に記載の眼科用移植物デバイス材料。式Aの前記化合物が、2-ヒドロキシ-5-メトキシ-3-5-トリフルオロメチル-2H-ベンゾ[d][1,2,3]トリアゾール-2-イルベンジルメタクリレート;3-5-フルオロ-2H-ベンゾ[d][1,2,3]トリアゾール-2-イル-2-ヒドロキシ-5-メトキシベンジルメタクリレート;3-2H-ベンゾ[d][1,2,3]トリアゾール-2-イル-2-ヒドロキシ-5-メトキシベンジルメタクリレート;3-5-クロロ-2H-ベンゾ[d][1,2,3]トリアゾール-2-イル-2-ヒドロキシ-5-メトキシベンジルメタクリレート;2-ヒドロキシ-5-メトキシ-3-5-メトキシ-2H-ベンゾ[d][1,2,3]トリアゾール-2-イルベンジルメタクリレート;2-ヒドロキシ-5-メトキシ-3-5-メチル-2H-ベンゾ[d][1,2,3]トリアゾール-2-イルベンジルメタクリレート;および2-ヒドロキシ-5-メチル-3-5-トリフルオロメチル-2H-ベンゾ[d][1,2,3]トリアゾール-2-イルベンジルメタクリレートからなる群から選択される、請求項2に記載の眼科用移植物デバイス材料。式Aの前記化合物が、2-ヒドロキシ-5-メトキシ-3-5-トリフルオロメチル-2H-ベンゾ[d][1,2,3]トリアゾール-2-イルベンジルメタクリレート、および3-5-クロロ-2H-ベンゾ[d][1,2,3]トリアゾール-2-イル-2-ヒドロキシ-5-メトキシベンジルメタクリレートからなる群から選択される、請求項3に記載の眼科用移植物デバイス材料。前記UV/vis吸収剤が、式Bの化合物を含み、ここで:Xは、C3~C4アルケニル、C3~C4アルキル、またはCH2CH2CH2SCH2CH2であり;Yは、XがC3~C4アルケニルの場合には存在せず、そうでなければ、Yは、-O-C=O-CR1=CH2であり;R1は、H、またはCH3であり;R2は、C1~C2アルキルであり;そしてR3は、CH3、CH3O、F、Cl、またはCF3である、前述の請求項のうちのいずれかに記載の眼科用移植物デバイス材料。式Bの前記化合物が、2-3-3-5-クロロ-2H-ベンゾ[d][1,2,3]トリアゾール-2-イル-4-ヒドロキシ-5-メトキシ-フェニルプロピルチオエチルメタクリレート化合物1;4-アリル-2-5-クロロ-2H-ベンゾ[d][1,2,3]トリアゾール-2-イル-6-メトキシフェノール化合物2;3-3-5-クロロ-2H-ベンゾ[d][1,2,3]トリアゾール-2-イル-4-ヒドロキシ-5-メトキシ-フェニルプロピルメタクリレート化合物3;4-アリル-2-メトキシ-6-5-トリフルオロメチル-2H-ベンゾ[d][1,2,3]トリアゾール-2-イルフェノール化合物4;および3-4-ヒドロキシ-3-メトキシ-5-5-トリフルオロメチル-2H-ベンゾ[d][1,2,3]トリアゾール-2-イルフェニルプロピルメタクリレート化合物5からなる群から選択される、請求項5に記載の眼科用移植物デバイス材料。0.5w/w~4w/wの前記UV/vis吸収剤を含む、前述の請求項のうちのいずれかに記載の眼科用移植物デバイス材料。前記UV/vis吸収剤が、デバイス形成材料および架橋剤から選択される1つまたはそれより多くの他の成分と共重合される、前述の請求項のうちのいずれかに記載の眼科用移植物デバイス材料。前記青色光発色団が、前記眼科用デバイス材料中に0.01w/w~0.08w/wの濃度で含まれる、前述の請求項のうちのいずれかに記載の眼科用移植物デバイス材料。前記青色光発色団が、デバイス形成材料および架橋剤から選択される1つまたはそれより多くの他の成分と共重合される、前述の請求項のうちのいずれかに記載の眼科用移植物デバイス材料。前述の請求項のうちのいずれかに記載の材料を含む、眼科用移植物デバイスであって、該眼科用移植物デバイスは、眼内レンズ;コンタクトレンズ;人工角膜;または角膜リングもしくは角膜インレーからなる群から選択される、眼科用移植物デバイス。前記青色光発色団が、下に示される式Iまたは式IIのものでありここで:R1は、COCH=CH2、COCCH3=CH2、CONHCH2CH2OCOCCH3=CH2、またはCONHCCH32C6H4CCH3=CH2であり;R2は、H、C1~C4アルキル、またはC1~C4アルコキシであり;R3は、H、C1~C4アルキル、F、Cl、Br、CN、NO2、COOR4;XOCOCH=CH2、XOCOCCH3=CH2、XOCONHCH2CH2OCOCCH3=CH2、またはXOCONHCCH32C6H4CCH3=CH2であり;R4は、H、またはC1~C4アルキルであり;そしてXは、C1~C4アルキル、またはC2~C4アルケニルである;ここで:X1、X2、およびX3は、独立して、H、C1~C6アルキル、C1~C6アルコキシ、フェノキシ、またはベンジルオキシであり;Yは、H、F、Cl、Br、I、またはC1~C6アルキルであり;Wは、存在しないか、または-O-C=O-NH-CH2-CH2-であり;そしてZは、H、CH3、C2H5、またはCH2OHである、前述の請求項のうちのいずれかに記載の眼科用移植物デバイス材料。前記青色光発色団が、式Iの化合物を含み、ここで:R1は、COCH=CH2、COCCH3=CH2、またはCONHCH2CH2OCOCCH3=CH2であり;R2は、H、またはC1~C4アルキルであり;R3は、H、C1~C4アルキル、F、Cl、Br、CN、NO2、COOR4;XOCOCH=CH2、XOCOCCH3=CH2、またはXOCONHCH2CH2OCOCCH3=CH2であり;R4は、C1~C4アルキルであり;そしてXは、C1~C4アルキルである、請求項12に記載の眼科用移植物デバイス材料。前記青色光発色団が、式Iの化合物を含み、ここで:R1は、COCCH3=CH2、またはCONHCH2CH2OCOCCH3=CH2であり;R2は、Hであり;R3は、H、C1~C4アルキル、F、Cl、Br、XOCOCCH3=CH2、またはXOCONHCH2CH2OCOCCH3=CH2であり;そしてXは、C1~C4アルキルである、請求項12に記載の眼科用移植物デバイス材料。前記青色光発色団が、E-4-2-ヒドロキシ-5-メチルフェニルジアゼニルフェネチルメタクリレート化合物A、およびE-4-ヒドロキシ-3-4-2-メタクリロイルオキシエチルフェニルジアゼニルフェネチルメタクリレート化合物Bから選択される式Iの化合物を含む、請求項12に記載の眼科用移植物デバイス材料。前記青色光発色団が、式IIの化合物を含み、ここで:X1、X2、およびX3は、独立して、H、C1~C4アルキル、またはC1~C4アルコキシであり、Yは、H、Cl、またはC1~C4アルキルであり;Wは、存在せず;そしてZは、H、またはCH3である、請求項12に記載の眼科用移植物デバイス材料。前記青色光発色団が、2-ヒドロキシ-3-4-メトキシフェニルジアゼニル-5-メチルベンジルメタクリレート化合物A;2-ヒドロキシ-5-メチル-3-3,4,5-トリメトキシ-フェニルジアゼニルベンジルメタクリレート化合物B;および5-クロロ-2-ヒドロキシ-3-4-メトキシフェニルジアゼニルベンジルメタクリレート化合物Cから選択される式IIの化合物を含む、請求項12に記載の眼科用移植物デバイス材料。発明の概要IOLとして使用するのに特に適しているが、他の眼科用デバイス例えば、コンタクトレンズ、人工角膜、または角膜リングもしくは角膜インレーにも有用である眼科用デバイス材料が、見出されている。これらの材料は、特定のUV吸収剤と青色光発色団例えば、重合可能な黄色染料との組み合わせを含む。上記材料は、特に短い波長の青色光領域において、天然のヒトの水晶体と比較して、改善された光透過特徴を有するように作られ得る。上記眼科用デバイス材料は、a下に示される式Aまたは式BのUV/vis吸収剤:ここで:R1は、H、CH3、CH2CH3、またはCH2OHであり;R2は、C1~C4アルキル、またはC1~C4アルコキシであり;そしてR3は、H、CH3、CH3O、F、Cl、Br、I、またはCF3である;ここで:Xは、C3~C4アルケニル、C3~C4アルキル、CH2CH2CH2SCH2CH2、またはCH2CH2CH2SCH2CH2CH2であり;Yは、XがC3~C4アルケニルの場合には存在せず、そうでなければ、Yは、-O-C=O-CR1=CH2、-O-C=ONHCH2CH2OC=O-CR1=CH2、または-O-C=ONHCCH32C6H4CCH3=CH2であり;R1は、H、CH3、CH2CH3、またはCH2OHであり;R2は、C1~C4アルキルであり;そしてR3は、H、CH3、CH3O、F、Cl、Br、I、またはCF3である;およびb好ましくは、黄色の重合可能な染料である青色光発色団を含む。好ましい青色光発色団の例は、下の式Iおよび式IIにおいて示される:ここで:R1は、COCH=CH2、COCCH3=CH2、CONHCH2CH2OCOCCH3=CH2、またはCONHCCH32C6H4CCH3=CH2であり;R2は、H、C1~C4アルキル、またはC1~C4アルコキシであり;R3は、H、C1~C4アルキル、F、Cl、Br、CN、NO2、COOR4;XOCOCH=CH2、XOCOCCH3=CH2、XOCONHCH2CH2OCOCCH3=CH2、またはXOCONHCCH32C6H4CCH3=CH2であり;R4は、H、またはC1~C4アルキルであり;そしてXは、C1~C4アルキル、またはC2~C4アルケニルである;ここで:X1、X2、およびX3は、独立して、H、C1~C6アルキル、C1~C6アルコキシ、フェノキシ、またはベンジルオキシであり;Yは、H、F、Cl、Br、I、またはC1~C6アルキルであり;Wは、存在しないか、または-O-C=O-NH-CH2-CH2-であり;そしてZは、H、CH3、C2H5、またはCH2OHである。発明の詳細な説明本発明は、所望される光透過曲線および/または所望される青-紫光カットオフを達成するための、眼科用移植物デバイス材料における、1つまたはそれより多くの独自の青色光発色団と組み合わせた、1つまたはそれより多くの独自のUV光吸収剤の使用に基づく。これらの、UV光吸収剤と青色光発色団との組み合わせは、眼科用デバイス材料設計者が、多種多様な異なる光透過カットオフ曲線および/または特徴のいずれかを、使用されるUV光吸収剤複数可および青色光発色団複数可の相対量に依存して、移植物デバイス材料に提供することを可能にする。そうでないと示されない限り、全ての構成要素の量は、w/wwt.を基準として示される。本発明のUV吸収剤は、400nm未満の波長での急激な透過カットオフすなわち、1未満の透過を、UV吸収剤濃度に依存して、眼科用デバイス材料に提供し得る。しかし、本発明のUV吸収剤が、スペクトルの短い波長の可視405nm~440nm領域における急激な透過カットオフを、上記眼科用デバイス材料内のそれらの濃度に依存して提供し、また、UV放射<400nmからの保護を提供することが好ましい。従って、上記UV吸収剤は、UV放射ならびにより短い波長の可視光線のいくらかの両方を吸収し得る。1つの実施形態において、上記UV/vis吸収剤の急激なカットオフは、410nmと440nmとの間の波長、より好ましくは415と440との間の波長、およびさらにおそらく425と431との間の波長におけるものである。本明細書中で用いられる場合、UV吸収剤という用語は、UV/vis吸収剤を含むが、UV/vis吸収剤は、UV放射ならびに少なくともいくらかの可視光線を吸収する吸収剤のみである。本発明のための、特に所望されるUV/vis吸収剤の第一のセットは、下の式Aに表される:ここで:R1は、H、CH3、CH2CH3、またはCH2OHであり;R2は、C1~C4アルキル、またはC1~C4アルコキシであり;そしてR3は、H、CH3、CH3O、F、Cl、Br、I、またはCF3である。本発明の式Aの好ましいUV/vis吸収剤は、R1が、H、またはCH3であり;R2が、C1~C4アルコキシであり;そしてR3が、H、CH3、CH3O、F、Cl、またはCF3であるものである。本発明の式Aのより好ましい吸収剤は、2-ヒドロキシ-5-メトキシ-3-5-トリフルオロメチル-2H-ベンゾ[d][1,2,3]トリアゾール-2-イルベンジルメタクリレート;3-5-フルオロ-2H-ベンゾ[d][1,2,3]トリアゾール-2-イル-2-ヒドロキシ-5-メトキシベンジルメタクリレート;3-2H-ベンゾ[d][1,2,3]トリアゾール-2-イル-2-ヒドロキシ-5-メトキシベンジルメタクリレート;3-5-クロロ-2H-ベンゾ[d][1,2,3]トリアゾール-2-イル-2-ヒドロキシ-5-メトキシベンジルメタクリレート;2-ヒドロキシ-5-メトキシ-3-5-メトキシ-2H-ベンゾ[d][1,2,3]トリアゾール-2-イルベンジルメタクリレート;2-ヒドロキシ-5-メトキシ-3-5-メチル-2H-ベンゾ[d][1,2,3]トリアゾール-2-イルベンジルメタクリレート;および2-ヒドロキシ-5-メチル-3-5-トリフルオロメチル-2H-ベンゾ[d][1,2,3]トリアゾール-2-イルベンジルメタクリレートからなる群から選択される。本発明の式Aの最も好ましいUV/Vis吸収剤は、2-ヒドロキシ-5-メトキシ-3-5-トリフルオロメチル-2H-ベンゾ[d][1,2,3]トリアゾール-2-イルベンジルメタクリレート、および3-5-クロロ-2H-ベンゾ[d][1,2,3]トリアゾール-2-イル-2-ヒドロキシ-5-メトキシベンジルメタクリレートである。本発明の式AのUV/Vis吸収剤の合成は、下に記載される。ステップ1:フェノール誘導体1は、下に示されるようにp-メトキシフェノールのヒドロキシメチル化を介して合成される。ステップ2および3において、2-ニトロアニリン誘導体のジアゾニウム塩は、合成され、その後、1と反応してアゾ染料を形成する。ステップ4において、上記アゾ染料は、還元剤例えば、ホルムアミジンスルフィン酸で処理されて、対応するベンゾトリアゾール化合物を形成する。単離されたベンゾトリアゾール化合物の純度は、当該分野において公知である技術によって高められ得、この技術としては、過剰な還元剤および還元剤副産物の濾過、その後のプロトン酸proticacidの添加およびカラムクロマトグラフィーが挙げられる。ステップ5において、ステップ4からのベンゾトリアゾールは、エステル化されて、ビニル基を含む反応性化合物を形成する。反応性とは、ビニル基が、ビニルモノマー、コ-モノマー、マクロマー、架橋剤、およびポリマーベースの眼用ocular材料を作ることにおいて代表的に使用される他の構成要素、特にアクリルacrylicsと反応するときに、重合して共有結合を形成し得ることが理解される。反応性の基は、好ましくはアクリレート、またはメタクリレート基である。本発明のための、特に所望されるUV/vis吸収剤の第二のセットは、下の式Bに表される:ここで:Xは、C3~C4アルケニル、C3~C4アルキル、CH2CH2CH2SCH2CH2、またはCH2CH2CH2SCH2CH2CH2であり;Yは、XがC3~C4アルケニルの場合には存在せず、そうでなければ、Yは、-O-C=O-CR1=CH2、-O-C=ONHCH2CH2OC=O-CR1=CH2、または-O-C=ONHCCH32C6H4CCH3=CH2であり;R1は、H、CH3、CH2CH3、またはCH2OHであり;R2は、C1~C4アルキルであり;そしてR3は、H、CH3、CH3O、F、Cl、Br、I、またはCF3である。好ましくは、本発明の式BのUV/Vis吸収剤は、Xが、C3~C4アルケニル、C3~C4アルキル、またはCH2CH2CH2SCH2CH2であり;Yが、XがC3~C4アルケニルの場合には存在せず、そうでなければ、Yが、-O-C=O-CR1=CH2であり;R1が、H、またはCH3であり;R2が、C1~C2アルキルであり;そしてR3が、CH3、CH3O、F、Cl、またはCF3であるものである。本発明の式Bの3つの好ましい吸収剤は、2-3-3-5-クロロ-2H-ベンゾ[d][1,2,3]トリアゾール-2-イル-4-ヒドロキシ-5-メトキシ-フェニルプロピルチオエチルメタクリレート化合物1;4-アリル-2-5-クロロ-2H-ベンゾ[d][1,2,3]トリアゾール-2-イル-6-メトキシフェノール化合物2;3-3-5-クロロ-2H-ベンゾ[d][1,2,3]トリアゾール-2-イル-4-ヒドロキシ-5-メトキシ-フェニルプロピルメタクリレート化合物3;4-アリル-2-メトキシ-6-5-トリフルオロメチル-2H-ベンゾ[d][1,2,3]トリアゾール-2-イルフェノール化合物4;および3-4-ヒドロキシ-3-メトキシ-5-5-トリフルオロメチル-2H-ベンゾ[d][1,2,3]トリアゾール-2-イルフェニルプロピルメタクリレート化合物5である。本発明の式BのUV/Vis吸収剤の合成は、下に記載される。1.上記UV吸収剤は、4~6のステップで合成される。ステップ1において、上記フェノール誘導体1は、精油例えば、チョウジ油、ニクズク、ニッケイ、およびゲッケイジュの葉由来の廉価な出発材料である、オイゲノールのヒドロキシメチル化を介して合成される。2.ステップ2および3において、2-ニトロアニリン誘導体のジアゾニウム塩は、調製され、その後、1と反応してアゾ染料を形成する。3.ステップ4において、上記アゾ染料は、還元剤例えば、ホルムアミジンスルフィン酸で処理されて、対応するベンゾトリアゾール化合物を形成する。この段階において、上記ベンゾトリアゾールは、フリーラジカル条件下で重合し得るプロペニル二重結合の存在に起因してdue、IOL処方物に組み込まれ得る。あるいは、上記二重結合は、ステップ5および6に示されるように、他のより好ましい官能基に転換され得る。4.ステップ4からのベンゾトリアゾールは、さらにステップ5および6に示されるように反応して、次にメタアクリレート基を含むようにエステル化され得るヒドロキシル基を含む中間体を、形成し得る。ヒドロキシル基の組み込みは、広範囲の合成方法を用いて実施され得、それには、メルカプタンを用いたマイケル付加、またはホウ素含有化合物例えば、ボラン-メチルスルフィド複合体を用いたヒドロホウ素化/酸化が挙げられる。得られたヒドロキシル基は、次に重合可能なメタアクリレート基に転換され得る。上記メタアクリレート基は、次に、ビニルモノマー、コ-モノマー、マクロマー、架橋剤、およびポリマーベースの眼用材料を作ることにおいて代表的に使用される他の構成要素、特にアクリルと反応するときに、共有結合を形成し得る。本発明のUV/Vis吸収剤は、眼科用デバイス材料、特にIOLにおける使用に適している。IOL材料は、一般に0.1w/w~5w/wの、本発明のUV/Vis吸収剤を含む。好ましくは、IOL材料は、0.5w/w~4w/wの、本発明の吸収剤を含む。最も好ましくは、IOL材料は、1w/w~3w/wの、本発明の吸収剤を含む。このようなデバイス材料は、本発明の吸収剤を他の成分例えば、デバイス形成材料および架橋剤と共重合させることによって調製される。本発明のUV/vis吸収剤の1つの特定の利益は、上記デバイス材料内での比較的低濃度の吸収剤が、特にIOLにおいて使用されるとき、405nm~440nmの波長範囲における所望されるUV/visカットオフを提供し得ることである。上記UV/vis吸収剤が、上記デバイス材料の4.0以下、より好ましくは3.6以下、そしてさらにより好ましくは3.33以下であるUV/vis吸収剤の濃度を用いて、440nmの波長において10未満の光の透過を示すことが好ましい。上記UV/vis吸収剤が、上記デバイス材料の4.0以下、より好ましくは3.3以下、そしてさらにより好ましくは3.0以下であるUV/vis吸収剤の濃度を用いて、430nmの波長において1以下の光の透過を示すことも好ましい。上記UV/vis吸収剤が、上記デバイス材料の0.80以下、より好ましくは0.60以下、そしてさらにより好ましくは0.45以下であるUV/vis吸収剤の濃度を用いて、420nmの波長において10以下の光の透過を示すことも好ましい。上記UV/vis吸収剤が、上記デバイス材料の0.65以下、より好ましくは0.50以下、そしてさらにより好ましくは0.44以下であるUV/vis吸収剤の濃度を用いて、410nmの波長において1以下の光の透過を示すことも好ましい。この段落において列挙される低い光透過値が、これらの値を任意の実質的な程度まで提供するかまたは高めるいかなる他の材料も化合物も存在することなく、上記UV/vis吸収剤だけによって実質的に達成されることに留意すべきである。従って、上記UV/vis吸収剤は、これらの値を達成するのに必要な光遮断および/または吸収の少なくとも90、より好ましくは少なくとも96、そしてさらにより好ましくは少なくとも99を提供すると言うことができる。さらに、これらの値は、任意の特定のデバイス材料について改変された場合、実施例1に提供されるプロトコルに従って測定され得る。本発明の青色光発色団は、好ましくはアゾ化合物である。本発明の所望されるアゾ化合物の第一のセットは、以下の構造を有する:ここで:R1は、COCH=CH2、COCCH3=CH2、CONHCH2CH2OCOCCH3=CH2、またはCONHCCH32C6H4CCH3=CH2であり;R2は、H、C1~C4アルキル、またはC1~C4アルコキシであり;R3は、H、C1~C4アルキル、F、Cl、Br、CN、NO2、COOR4;XOCOCH=CH2、XOCOCCH3=CH2、XOCONHCH2CH2OCOCCH3=CH2、またはXOCONHCCH32C6H4CCH3=CH2であり;R4は、H、またはC1~C4アルキルであり;そしてXは、C1~C4アルキル、またはC2~C4アルケニルである。式Iの好ましい化合物は、R1が、COCH=CH2、COCCH3=CH2、またはCONHCH2CH2OCOCCH3=CH2であり;R2が、H、またはC1~C4アルキルであり;R3が、H、C1~C4アルキル、F、Cl、Br、CN、NO2、COOR4;XOCOCH=CH2、XOCOCCH3=CH2、またはXOCONHCH2CH2OCOCCH3=CH2であり;R4が、C1~C4アルキルであり;そしてXが、C1~C4アルキルであるものである。式Iの最も好ましい化合物は、R1が、COCCH3=CH2、またはCONHCH2CH2OCOCCH3=CH2であり;R2が、Hであり;R3が、H、C1~C4アルキル、F、Cl、Br、XOCOCCH3=CH2、またはXOCONHCH2CH2OCOCCH3=CH2であり;そしてXが、C1~C4アルキルであるものである。式Iの特に好ましい化合物は、E-4-2-ヒドロキシ-5-メチルフェニルジアゼニルフェネチルメタクリレート化合物A、およびE-4-ヒドロキシ-3-4-2-メタクリロイルオキシエチルフェニルジアゼニルフェネチルメタクリレート化合物Bである。式Iのアゾ化合物の代表的な合成は、以下の通りである。式Iの化合物は、2~3のステップで合成される。1.ステップ1~2において、アニリン誘導体のジアゾニウム塩は、調製され、その後、所望されるフェノール化合物と反応してアゾ染料を形成する。2.ステップ3において、上記アゾ染料の遊離第一アルコール基は、エステル化されて、少なくとも1つのメタアクリレート基を含む重合可能なアゾ染料を形成する。上記メタアクリレート基は、次に、ビニルモノマー、コ-モノマー、マクロマー、架橋剤、およびIOLを製造することにおいて代表的に使用される他の構成要素と反応するときに、共有結合を形成し得る。本発明の式Iのアゾ化合物は、眼科用デバイス材料、特にIOLにおける使用に適している。IOL材料は、一般に、0.005w/w~0.2w/wの式Iの化合物を含む。好ましくは、IOL材料は、0.01w/w~0.1w/wの本発明の式Iの化合物を含む。最も好ましくは、IOL材料は、0.01w/w~0.05w/wの本発明の式Iの化合物を含む。このようなデバイス材料は、式Iの化合物を他の成分例えば、デバイス形成材料および架橋剤と共重合させることによって調製される。上記IOL、または式Iの化合物を含む他の眼科用デバイス材料は、必要に応じて、UV吸収剤および他の可視光線吸収剤を含む。本発明の所望されるアゾ化合物の第二のセットは、以下の構造を有し、ここで:X1、X2、およびX3は、独立して、H、C1~C6アルキル、C1~C6アルコキシ、フェノキシ、またはベンジルオキシであり;Yは、H、F、Cl、Br、I、またはC1~C6アルキルであり;Wは、存在しないか、または-O-C=O-NH-CH2-CH2-であり;そしてZは、H、CH3、C2H5、またはCH2OHである。式IIの好ましい化合物は、X1、X2、およびX3が、独立して、H、C1~C4アルキル、またはC1~C4アルコキシであり、Yが、H、Cl、またはC1~C4アルキルであり;Wが、存在せず;そしてZが、H、またはCH3であるものである。式IIのより好ましい化合物は、以下の3つの化合物である:2-ヒドロキシ-3-4-メトキシフェニルジアゼニル-5-メチルベンジルメタクリレート化合物A;2-ヒドロキシ-5-メチル-3-3,4,5-トリメトキシ-フェニルジアゼニルベンジルメタクリレート化合物B;および5-クロロ-2-ヒドロキシ-3-4-メトキシフェニルジアゼニルベンジルメタクリレート化合物C。式IIの最も好ましい化合物は、化合物AおよびBである。式IIのアゾ化合物の代表的な合成は、以下の通りである。1.ステップ1~2において、2-ニトロアニリン誘導体のジアゾニウム塩は、調製され、その後、所望されるフェノール化合物と反応してアゾ染料を形成する。2.ステップ3において、上記アゾ染料の遊離ヒドロキシル基は、エステル化されて、メタアクリレート基を含む重合可能なアゾ染料を形成する。上記メタアクリレート基は、次に、ビニルモノマー、コ-モノマー、マクロマー、架橋剤、および共重合体の眼用材料、特にアクリルIOLを作ることにおいて代表的に使用される他の構成要素と反応するときに、共有結合を形成し得る。本発明の式IIのアゾ化合物は、眼科用デバイス材料、特にIOLにおける使用に適している。IOL材料は、一般に、0.005w/w~0.2w/wの式IIの化合物を含む。好ましくは、IOL材料は、0.01w/w~0.08w/wの本発明の化合物を含む。最も好ましくは、IOL材料は、0.01w/w~0.05w/wの本発明の化合物を含む。このようなデバイス材料は、式IIの化合物を他の成分例えば、デバイス形成材料および架橋剤と共重合させることによって調製される。上記IOL、または式IIの化合物を含む他の眼科用デバイス材料は、必要に応じて、UV吸収剤および他の可視光線吸収剤を含む。上に開示されるUV/vis吸収剤および青色光発色団はまた、以下の米国特許出願:2009年11月3日に出願された、出願第12/611539号;2009年7月6日に出願された、出願第61/223275号;2009年7月6日に出願された、出願第61/223251号;および出願第61/295900号において開示され、それら全ては、全ての目的のために本明細書中で参考として完全に援用される。達成されるべき結果に依存して、他の青色光発色団も本発明において用いられ得ることがさらに企図される。例えば、限定することなく、全ての目的のために本明細書中で参考として完全に援用される米国特許出願公開第2008/0090937号は、本発明の実施形態において用いられ得る黄色染料を開示する。多くのデバイス形成モノマーは、当該分野において公知であり、とりわけ、アクリル含有モノマーおよびシリコーン含有モノマーの両方を含む。例えば、米国特許第7,101,949号;同第7,067,602号;同第7,037,954号;同第6,872,793号同第6,852,793号;同第6,846,897号;同第6,806,337号;同第6,528,602号;および同第5,693,095号を参照のこと。IOLの場合、任意の公知のIOLデバイス材料は、本発明の組成物における使用に適している。好ましくは、上記眼科用デバイス材料は、アクリルデバイス形成モノマー、またはメタクリルデバイス形成モノマーを含む。より好ましくは、上記デバイス形成モノマーは、式IIIのモノマーを含む:式IVについて、ここで:Aは、H、CH3、CH2CH3、またはCH2OHであり;Bは、CH2m、または[OCH22]zであり;Cは、CH2wであり;mは、2~6であり;zは、1~10であり;Yは、存在しない、O、S、またはNR’であり、ただし、YがO、S、またはNR’の場合、BはCH2mであり;R’は、H、CH3、Cn’H2n’1n’=1~10、イソ-OC3H7、C6H5、またはCH2C6H5であり;wは、0~6であり、ただし、mw≦8であり;そしてDは、H、C1~C4アルキル、C1~C4アルコキシ、C6H5、CH2C6H5、またはハロゲンである。式IIIの好ましいモノマーは、AがH、またはCH3であり、BがCH2mであり、mが2~5であり、Yが、存在しないか、またはOであり、wが0~1であり、そしてDがHであるものである。最も好ましいものは、2-フェニルエチルメタクリレート;4-フェニルブチルメタクリレート;5-フェニルペンチルメタクリレート;2-ベンジルオキシエチルメタクリレート;および3-ベンジルオキシプロピルメタクリレート;ならびにそれらの対応するアクリレートである。式IIIのモノマーは公知であり、公知の方法によって作製され得る。例えば、所望されるモノマーの共役conjugateアルコールは、反応容器中で、メチルメタクリレート、テトラブチルチタネート触媒、および重合阻害剤例えば、4-ベンジルオキシフェノールと合わせられ得る。上記容器は、次に、反応を完了まで駆動するために、反応を促進facilitateおよび反応副産物を蒸留除去するdistilloffように加熱され得る。代替の合成スキームは、メタクリル酸を共役アルコールに添加すること、およびカルボジイミドで触媒すること、または共役アルコールをメタクリロイルクロリドおよび塩基例えば、ピリジン、またはトリエチルアミンと混合することを含む。デバイス材料は、一般に、合計で少なくとも約75、好ましくは少なくとも約80のデバイス形成モノマーを含む。本発明の吸収剤およびデバイス形成モノマーの他に、本発明のデバイス材料は、一般に、架橋剤を含む。本発明のデバイス材料において使用される架橋剤は、任意の、1つより多くの不飽和基を有する、末端がエチレン性不飽和である化合物であり得る。適切な架橋剤としては、例えば:エチレングリコールジメタクリレート;ジエチレングリコールジメタクリレート;アリルメタクリレート;1,3-プロパンジオールジメタクリレート;2,3-プロパンジオールジメタクリレート;1,6-ヘキサンジオールジメタクリレート;1,4-ブタンジオールジメタクリレート;CH2=CCH3C=OO-CH2CH2Op-C=OCCH3=CH2ここでpは、1~50;およびCH2=CCH3C=OOCH2tO-C=OCCH3=CH2ここでtは、3~20;ならびにそれらの対応するアクリレートが挙げられる。好ましい架橋モノマーは、CH2=CCH3C=OO-CH2CH2Op-C=OCCH3=CH2であり、ここでpは、数平均分子量が約400、約600、または約1000であるようなものである。一般に、架橋構成要素の総量は、少なくとも0.1重量であり、残りの構成要素の正体および濃度ならびに所望される物理的特性に依存して、この総量は、約20重量までの範囲であり得る。上記架橋構成要素についての好ましい濃度範囲は、代表的に500ダルトン未満の分子量を有する小さい疎水性化合物については、1~5であり、代表的に500ダルトン~5000ダルトンの間の分子量を有するより大きな親水性化合物については、5w/w~17w/wである。本発明のUV/Vis吸収剤を含むデバイス材料のための適切な重合開始剤としては、熱開始剤および光開始剤が挙げられる。好ましい熱開始剤としては、ペルオキシフリーラジカル開始剤例えば、t-ブチルペルオキシ-2-エチルヘキサノエート、およびジ-tert-ブチルシクロヘキシルペルオキシジカーボネートAkzoChemicalsInc.,Chicago,IllinoisからPerkadox登録商標16として市販されているが挙げられる。開始剤は、代表的に、約5w/w以下の量で存在する。フリーラジカル開始剤は、化学的に、形成されるポリマーの一部にならないので、開始剤の総量は、慣例上、他の成分の量を決定するときに含まれない。本発明の材料から構築されるIOLは、比較的より小さな切開に適合して通りfitthrough得る小さい断面へと巻かれるか、または折り畳まれることが可能な任意の設計のものであり得る。例えば、上記IOLは、1部品onepieceまたは複数部品の設計として知られるものであり、光学部および支持部の構成要素を含み得る。上記光学部は、レンズとして働くその部分である。上記支持部は、上記光学部に取り付けられ、眼において、上記光学部をその適切な場所に保持する。上記光学部および支持部複数可は、同じまたは異なる材料のものであり得る。複数部品のレンズは、上記光学部および支持部複数可が別個に作製され、次に、上記支持部が上記光学部に取り付けられるので、そのように呼ばれる。単一部品のレンズにおいて、上記光学部および上記支持部は、1部品の材料から形成される。上記材料に依存して、上記支持部は次に上記材料から切断されるか、または旋盤で加工されて、IOLを生成する。IOLの他に、本発明の材料はまた、他の眼科用デバイス例えば、コンタクトレンズ、人工角膜、および角膜インレーもしくは角膜リングにおける使用に適している。好ましくは、上記成分およびそれらの比率は、本発明のデバイス材料が、本発明の材料を、4mm以下の切開を介して挿入されるべきIOLにおける使用に特に適しているようにする以下の特性を有するように、選択される。便宜上、上記デバイス材料は、レンズ材料と称され得る。上記レンズ材料は、好ましくは、アッベ屈折計によって589nmNa光源で測定されるとき、少なくとも約1.50の、乾燥状態における屈折率を有する。所定の光学部直径について、1.50よりも低い屈折率を有する材料から作製される光学部は、より高い屈折率を有する材料から作製される同じ屈折力の光学部よりも必然的に厚い。従って、約1.50よりも低い屈折率を有する材料から作製されるIOL光学部は、一般に、IOL移植のために比較的より大きな切開を必要とする。上記材料の折り畳むfolding特徴および展開unfolding特徴に影響する上記レンズ材料のガラス転移温度Tgは、好ましくは約25°Cより下、およびより好ましくは約15°Cより下である。Tgは、示差走査熱分析によって10°C/分で測定され、熱容量増加の半値half-heightとして決定される。上記レンズ材料は、少なくとも75、好ましくは少なくとも90、および最も好ましくは少なくとも100の伸長破壊におけるひずみstrainatbreakを有する。この特性は、レンズが、一般に、折り畳まれるときに、亀裂が入らず、断裂せず、または分割しないことを示す。ポリマーサンプルの伸長は、20mmの全長、11mmのグリップ領域における長さ、2.49mmの全幅、0.833mmの狭いセクションの幅、8.83mmのフィレット半径、および0.9mmの厚さを有する、亜鈴の形をした張力試験標本において決定される。試験は、張力テスターを用いて、23±2°Cおよび50±5の相対湿度の標準的な実験室条件で、サンプルに対して行われる。グリップ距離は11mmに設定され、クロスヘッド速度は500mm/分に設定され、上記サンプルは破損するまで引かれる。上記破壊におけるひずみは、最初のグリップ距離に対する、破損における変位の関数として報告される。破壊における応力stressatbreakは、上記サンプルについての最大負荷において計算される代表的に、開始領域が一定のままであると仮定した場合の、上記サンプルが破壊されるときの負荷。ヤング率は、線形の弾性領域にある応力-ひずみ曲線の瞬間の傾きinstantaneousslopeから計算される。25のセカント係数は、0ひずみと25ひずみとの間の応力-ひずみ曲線上に引かれる直線の傾きとして計算される。100のセカント係数は、0ひずみと100ひずみとの間の応力-ひずみ曲線上に引かれる直線の傾きとして計算される。本発明の特定の利益として、上記UV/vis吸収剤は、上記青色光発色団と組み合わせられて、450nmにおける、広範囲の光の透過または吸収を提供し得る。好ましくは、その範囲は、40の透過T~80の透過T、より好ましくは25T~90T、およびさらにおそらく15T~99Tほどの幅広さがある。この広い範囲は、所望される透過を特定の個体もしくは個体の群に合わせること、または所望される透過を特定の環境条件に合わせることにおける、かなりの程度の柔軟性を眼科用デバイス材料設計者に提供する。本発明のUV吸収剤のうちの任意の1つまたはそれより多くは、本発明の眼科用移植物デバイス材料において、本発明の青色光発色団のうちの任意の1つまたはそれより多くと組み合わせられ得ることが理解される。さらに、上記UV吸収剤複数可および上記青色光発色団複数可の種々の異なる濃度も使用され得る。しかし、UV吸収剤複数可と青色光発色団複数可のいくつかの特定の組み合わせ、ならびに上記UV吸収剤複数可および上記青色光発色団複数可の特定の濃度は、特に所望されるものであると考えられる。本発明は、以下の実施例によってさらに例示される。これらの実施例は、限定することなく、例示的であることが意図される。実施例12-フェニルエチルアクリレートPEA、ヒドロキシエチルメタクリレートHEMA、および1,4-ブタンジオールジアクリレートBDDAからなるモノマー希釈液処方物を、80:15:3.2重量部の比率で、その3つのモノマーを一緒に混合することによって調製した。次に、以下の式のUV吸収剤:および以下の式に従う黄色染料の形態で青色光発色団:を、下の表1に報告されるような3gの上記希釈液処方物に加えた。各処方物を1.8のPerkadox16Sを用いて開始し、21.0DSN60WFレンズ型において、105°Cで3時間、硬化した。そのレンズを型から外しdemold、ステンレス鋼抽出トレー中に置き、アセトンを用いて抽出し、減圧乾燥させて残留アセトンを除いた。抽出および減圧乾燥後、サンプルを、LabSphereRSA-PE-20積分球を備えたPerkin-ElmerLambda35装置を用いて、300nm~800nmのUV-可視透過分光法によって分析した。図1は、これらのレンズから得られた透過曲線を示し、表1は、上記処方物の透過特徴を要約する。図1は、以下の通りU.V.吸収剤濃度が変動するUV-可視透過スペクトルを示す:A=3.30、B=2.40、C=0.82、D=0.60、E=0.40、F=0.20、および全ては、0.81のUV吸収剤を有し、青色光発色団を有さない対照を除いて、約0.02の青色光発色団濃度を有する。実施例2実施例2において、本発明のデバイス材料に適している濃度に従ったUV吸収剤と青色光発色団の組み合わせを含む溶液を形成した。特に、20のトルエン溶液を調製した。その20溶液のそれぞれは、0.2、または2の、実施例1すなわち、WL-1のUV吸収剤を含んだ。上記20溶液のうちの6溶液は、0.01、または0.04の、実施例1すなわち、WL-Aの青色光発色団を含んだ。上記溶液のうちの6溶液は、0.01、または0.04の、下の青色光発色団を含んだ:上記20溶液のうちの別の6溶液は、0.01、または0.04の、下の青色光発色団を含んだ:上記濃度および透過のデータを表2に提供する。対応する溶液の透過スペクトルを、それぞれ図2、3、および4に示す。本発明は、特定の好ましい実施形態を参照することによって説明されている;しかし、それは、その特別または本質的な特徴から外れることなく、その、他の具体的な形態またはバリエーションにおいて、具現化され得ることが理解されるべきである。上に記載される実施形態は、従って、全ての点で例示的であると考えられ、限定的ではなく、本発明の範囲は、先行する説明によってよりもむしろ添付の請求項によって示される。"